(57)【要約】【課題】特異な意匠性があり、かつ、偽造防止効果の高い、表面レリーフ型ホログラムを有するセキュリティフィルム及び転写箔を提供する。【解決手段】支持体１上の片面に少なくとも、第１ホログラム形成層３、第１反射層４、第２ホログラム形成層５、第２反射層６、を順次積層し、かつ、第１反射層４が部分的に存在していることを特徴とするセキュリティフィルム。前記セキュリティフィルムの支持体１と第１ホログラム形成層３との間に剥離層が設けられ、かつ、第２反射層６上に接着層が設けられていることを特徴とする転写箔。【選択図】図１
2010099929.tif 000002
【特許請求の範囲】
【請求項１】
支持体上の片面に少なくとも、第１ホログラム形成層、第１反射層、第２ホログラム形成層、第２反射層、を順次積層し、かつ、第１反射層が部分的に存在していることを特徴とするセキュリティフィルム。
【請求項２】
前記第２ホログラム形成層が、前記第１ホログラム形成層とは異なるホログラム図柄を有することを特徴とする、請求項１に記載のセキュリティフィルム。
【請求項３】
前記第２ホログラム形成層が、顔料または染料により着色されていることを特徴とする、請求項１または２に記載のセキュリティフィルム。
【請求項４】
前記第１反射層と第２ホログラム形成層の間に、着色層（１）が設けられていることを特徴とする、請求項１〜３のいずれかに記載のセキュリティフィルム。
【請求項５】
前記第１ホログラム形成層が、顔料または染料により着色されていることを特徴とする、請求項１〜４のいずれかに記載のセキュリティフィルム。
【請求項６】
前記支持体と第１ホログラム形成層の間に、着色層（２）が設けられていることを特徴とする、請求項１〜５のいずれかに記載のセキュリティフィルム。
【請求項７】
前記第１反射層と第２反射層が、色の異なる材質の組合せとなっていることを特徴とする、請求項１〜６のいずれかに記載のセキュリティフィルム。
【請求項８】
請求項１〜７のいずれかに記載のセキュリティフィルムの前記支持体と第１ホログラム形成層との間、または、前記支持体と着色層（２）との間に剥離層が設けられ、かつ、前記第２反射層上に接着層が設けられていることを特徴とする転写箔。
【請求項９】
請求項１〜７のいずれかに記載のセキュリティフィルム及び／または請求項８に記載の転写箔を用いて、少なくとも１部にホログラム柄が設けられていることを特徴とする印刷物。
【発明の詳細な説明】
【技術分野】
【０００１】
本発明は、紙幣・商品券・証明書として用いることが可能な、表面レリーフ型ホログラムに関するものであり、さらに詳しくは、少なくとも２つのレリーフ層を有し、特異な意匠性及びセキュリティ性を有するセキュリティフィルム及び転写箔に関するものである。
【背景技術】
【０００２】
ホログラムは、複製の困難さのために偽造防止機能に優れ、各種セキュリティ用途に多く使用されている。セキュリティ用途に用いられるホログラムの形態としては、ホログラムシール、ホログラム転写箔、および、各種紙媒体に用いられるスレッドホログラムがある。
【０００３】
また、従来のホログラムはアルミ等の金属薄膜を反射層として用いることにより銀色に輝いて見えるものが一般的であるが、顔料または染料等により着色した層を設けることにより、金色やその他のメタリック色に見えるものも作成可能である（特許文献１参照）。さらに、着色層をパターン化することで２色以上の表現が可能となる。
【特許文献１】特開昭６１−２３８０７９号公報
【発明の開示】
【発明が解決しようとする課題】
【０００４】
しかしながら、着色層をパターン化しても、ホログラム図柄はこのパターン上に別途加工する必要があるため、ホログラム図柄と着色パターンの位置を精度良く合わせることは困難であり、デザイン上大きな制約となっている。
【０００５】
本発明は、上記のような問題を解消するために成されたものであり、ホログラム図柄と着色パターンの見当が完全に一致したホログラムを自由に配置できることで、特異な意匠性及びセキュリティ性を有するセキュリティフィルム、転写箔及び印刷物を提供することを目的とする。
【課題を解決するための手段】
【０００６】
請求項１に記載の発明は、支持体上の片面に少なくとも、第１ホログラム形成層、第１反射層、第２ホログラム形成層、第２反射層、を順次積層し、かつ、第１反射層が部分的に存在していることを特徴とするセキュリティフィルムである。この発明によれば、まず、第１ホログラム層を視認するための第１反射層を部分的に設け、第１反射層の無い部分は第２反射層を通して第２ホログラム層が視認できるようにすることで、２色以上のパターンを持ち、かつ図柄の異なるホログラムを作成することができる。
このとき、ホログラム図柄と着色パターンの見当を完全に一致させることができるため、特異な意匠性及びセキュリティ性を有することができる。
【０００７】
請求項２に記載の発明は、前記第２ホログラム形成層が、前記第１ホログラム形成層とは異なるホログラム図柄を有することを特徴とする、請求項１に記載のセキュリティフィルムである。この発明に係わるセキュリティフィルムは、少なくとも２種のホログラム図柄を有しているように、したものである。
【０００８】
請求項３に記載の発明は、前記第２ホログラム形成層が、顔料または染料により着色されていることを特徴とする、請求項１または２に記載のセキュリティフィルムである。この発明に係わるセキュリティフィルムは、第２図柄の着色を、第２形成層自身への着色料の添加によって実現するように、したものである。
【０００９】
請求項４に記載の発明は、前記第１反射層と第２ホログラム形成層の間に、着色層（１）が設けられていることを特徴とする、請求項１〜３のいずれかに記載のセキュリティフィルムである。この発明に係わるセキュリティフィルムは、第２図柄の着色を、第１反射層と第２ホログラム成形層の間に設けた着色層（１）によって実現するように、したものである。着色層（１）は全面であっても、部分的なものであっても構わない。
【００１０】
請求項５に記載の発明は、前記第１ホログラム形成層が、顔料または染料により着色されていることを特徴とする、請求項１〜４のいずれかに記載のセキュリティフィルムである。この発明に係わるセキュリティフィルムは、第１図柄の着色を、第１ホログラム形成層自身への着色料の添加によって実現するように、したものである。このとき、着色の効果は第２図柄にも影響する。
【００１１】
請求項６に記載の発明は、前記支持体と第１ホログラム形成層の間に、着色層（２）が設けられていることを特徴とする、請求項１〜５のいずれかに記載のセキュリティフィルムである。この発明に係わるセキュリティフィルムは、第１図柄の着色を、支持体と第１ホログラム成形層の間に設けた着色層（２）によって実現するように、したものである。着色層（２）は全面であっても、部分的なものであっても構わないが、着色の効果は第２図柄にも影響する。
【００１２】
請求項７に記載の発明は、前記第１反射層と第２反射層が、色の異なる材質の組合せとなっていることを特徴とする、請求項１〜６のいずれかに記載のセキュリティフィルムである。この発明に係わるセキュリティフィルムは、第１反射層と第２反射層に色の異なるものを用いることで、第１図柄と第２図柄の色の違いを実現するように、したものである。
【００１３】
請求項８に記載の発明は、請求項１〜７のいずれかに記載のセキュリティフィルムの前記支持体と第１ホログラム形成層との間、または、前記支持体と着色層（２）との間に剥離層が設けられ、かつ、前記第２反射層上に接着層が設けられていることを特徴とする転写箔である。この発明に係わる転写箔は、請求項１〜７のいずれかに記載のセキュリティフィルムを、紙やカードなど別の媒体に転写可能な転写箔に、したものである。
【００１４】
請求項９に記載の発明は、請求項１〜７のいずれかに記載のセキュリティフィルム及び／または請求項８に記載の転写箔を用いて、少なくとも１部にホログラム柄が設けられていることを特徴とする印刷物である。
【発明の効果】
【００１５】
請求項１に記載の発明によれば、パターニングされた第１図柄と第２図柄が組み合わされたセキュリティフィルムが提供される。パターニングはホログラムの図柄とは無関係に作成できるため、ホログラム自身により同様のパターンを表現した場合と比べ、特異な意匠性及びセキュリティ性を有することが可能となる。
【００１６】
請求項２に記載の発明によれば、第１図柄と第２図柄のホログラム図柄を異なるものにすることで、２種類のホログラム図柄がパターニングされた、より特異な意匠性及びセキュリティ性を有するセキュリティフィルムが提供される。
【００１７】
請求項３に記載の発明によれば、第２ホログラム形成層を着色することで、第１図柄と第２図柄で異なる色を持つセキュリティフィルムが提供される。
【００１８】
請求項４に記載の発明によれば、第１反射層と第２ホログラム形成層の間に着色層（１）を設けることで、第１図柄と第２図柄で異なる色を持つセキュリティフィルムが提供される。さらに、着色層（１）を部分的に設けることで第２図柄の中でも色の異なる部分を持つセキュリティフィルムが提供される。
【００１９】
請求項５に記載の発明によれば、第１ホログラム形成層を着色することで、第１図柄及び第２図柄の両方が同じ色に着色されたセキュリティフィルムが提供される。
【００２０】
請求項６に記載の発明によれば、支持体と第１ホログラム形成層の間に着色層（２）を設けることで、第１図柄及び第２図柄の両方が同じ色に着色されたセキュリティフィルムが提供される。さらに、着色層（２）を部分的に設けることで、第１図柄と第２図柄のパターンとは無関係に、色の異なる部分を持つセキュリティフィルムが提供される。
【００２１】
請求項７に記載の発明によれば、第１反射層及び第２反射層として、色の異なる材料の組み合わせを用いることで、第１図柄と第２図柄で異なる色を持つセキュリティフィルムが提供される。
【００２２】
請求項８に記載の発明によれば、支持体と第１ホログラム形成層または着色層（２）の間に剥離層を設け、かつ、第２反射層上に接着層を設けることで、請求項１〜７の効果を持つ転写箔が提供される。
【００２３】
請求項９に記載の発明によれば、請求項１〜７の効果を持つセキュリティフィルムの貼付、及び／または請求項８の発明により作成した転写箔の転写により、特異な意匠性及びセキュリティ性を有する印刷物が提供される。
【００２４】
なお、本発明の用途としては、例えば、紙幣、証券、チケット、乗車券、商品券、証明書、ラベル、カード、および、スレッド等を挙げることができるが、限定されるものではない。
【発明を実施するための最良の形態】
【００２５】
本発明のセキュリティフィルム及び転写箔は、支持体上に形成され、樹脂材料からなる第１ホログラム形成層と、上記第１ホログラム形成層上に部分的に形成された第１反射層と、上記第１ホログラム形成層及び第１反射層上に形成され、樹脂材料からなる第２ホログラム形成層と、上記第２ホログラム形成層上に形成された第２反射層と、を有するものであり、必要に応じて他の構成を有してもよいものである。以下、本発明の実施形態について、図面を参照しながら、詳細に説明する。
図１は、本発明の１実施例を示すセキュリティフィルムの断面図である。
図２は、本発明の１実施例を示すセキュリティフィルムの平面図である。
図３は、本発明の１実施例を示すセキュリティフィルムの断面図である。
図４は、本発明の１実施例を示すセキュリティフィルムの断面図である。
図５は、本発明の１実施例を示すセキュリティフィルムの平面図である。
図６は、本発明の１実施例を示す転写箔の断面図である。
【００２６】
１．支持体
まず、本発明に用いられる支持体について説明する。本発明に用いられる支持体は、セキュリティフィルムとして使用する際にはホログラム形成層により得られる光像が、外的要因により乱されることを防止する保護機能を有するものである。また、転写箔として使用する際にはホットスタンプ等の方式により被転写物へ貼付を行った後、ホログラム形成層を有する転写物から剥離する機能を有するものである。本発明の支持体の適切な材料の実例としては、ポリエチレンテレフタレート（ポリエステル）、ポリ塩化ビニル、ポリオレフィン、または酢酸セルロースフィルムが挙げられる。
【００２７】
また、本発明のセキュリティフィルムを製造する際に、支持体上に溶剤を含む着色層、ホログラム形成層、アンカー層等の組成物を塗工することで形成する場合においては、上記樹脂材料は、上記溶剤に侵食されない程度の耐溶剤性を有することが好ましい。
【００２８】
本発明においては上記樹脂材料のなかでも、ポリエステル系樹脂を用いることが好ましく、さらに上記ポリエステル系樹脂のなかでもポリエチレンテレフタレートを用いることが好ましい。
【００２９】
本発明に用いられる支持体は透明でなくても良く、ホログラム形成層を視認できる程度の透明性を有すれば良く、着色されていても良い。
【００３０】
本発明に用いられる支持体は任意の厚さで良いが、１２μｍ〜２００μｍの範囲内であることが好ましい。
【００３１】
２．着色層
着色層（２）は支持体と第１ホログラム形成層の間に、着色層（１）は第１反射層と第２ホログラム形成層の間に形成される。形成方法としては、グラビア印刷、フレキソ印刷、スクリーン印刷、オフセット印刷等、一般的な印刷方法を用いることが可能であり、着色層に染料または顔料を配合することで着色効果を得ることができる。
【００３２】
着色層は全面印刷であっても良いし、部分的なパターン印刷であっても良い。着色層が全面印刷の場合、着色効果はセキュリティフィルム及び／または転写箔の全面に及ぶが、着色層（１）が全面印刷の場合、着色効果は第１反射層が設けられていない部分に限定されるためパターン状となる。この時、着色層（１）の着色範囲と、後から加工される第２ホログラム形成層のホログラム図柄の範囲が完全に一致するため、特異な意匠性及びセキュリティ性が実現できる。
【００３３】
着色層をパターンで印刷する場合、着色層（２）では印刷を行った部分に着色効果が得られる。このパターンは後から加工を行う第１反射層のパターンと無関係に印刷できるため、組み合わせることでより複雑なパターンを作り出すことが可能となり、より高い偽造防止効果が期待できる。着色層（１）をパターンで印刷した場合には、着色効果は第１反射層が設けられておらず、かつ、パターン印刷が行われている部分に限定される。
【００３４】
着色層（１）を第１反射層のない第１ホログラム形成層上に塗工する場合は、塗工により第１ホログラム形成層上に成形されたホログラム図柄を消失させることが可能な材料を選定する必要があるが、一般的に屈折率に大きな差がなければ塗工によりホログラム図柄は消失する。
【００３５】
３．ホログラム形成層
本発明に用いられるホログラム形成層は、熱エンボス成形により表面レリーフを記録することが可能であり、かつ、本発明の製造工程及び使用環境において、光像が消失しない程度の耐熱性等を有するものであれば特に限定されない。ホログラム形成層の形成方法としては、着色層同様、一般的な印刷方法を用いることができる他、グラビアコート、マイクログラビアコート、ロールコート、キスコート、ダイコート、コンマコート等、各種塗工方法を用いることができる。ホログラム形成層に染料または顔料を配合することでも、着色層と同様の着色効果を得ることができる。
【００３６】
第１ホログラム形成層の材料としては、支持体または着色層（２）に容易に接着する樹脂が良いが、支持体または着色層に第１ホログラム形成層を積層するに先立って、アンカーコート処理、コロナ放電処理等の表面活性化処理を施しても良い。第２ホログラム形成層についても、第１反射層、第１ホログラム形成層、または着色層（１）に容易に接着する樹脂が良いが、第１ホログラム形成層同様、アンカーコート処理やコロナ放電処理等を行っても良い。
【００３７】
第１反射層のない第１ホログラム形成層上に着色層（１）、第２ホログラム形成層またはアンカー層を塗工する際には、屈折率の近い材料を用いることで、第１反射層を設けていない部分で第１ホログラム形成層に成形されたホログラム図柄を消失させることができる。これにより、第１反射層が設けられていない部分において、後から成形する第２ホログラム形成層のホログラム図柄が第１ホログラム形成層に成形されたホログラム図柄の影響を受けることなく視認可能となる。
【００３８】
本発明では、１つの基材に対して少なくとも２つのホログラム形成層を形成し、ホログラム成形の工程を繰り返すことで複数図柄を有するセキュリティフィルムおよび転写箔の作製を行うため、後からホログラム形成層にホログラムを成形する工程で、先に成形したホログラム形成層のレリーフ形状を破壊しないことが必要となる。
【００３９】
ホログラム形成層への成形は熱と圧力を用いて行うため、一般的にはＴｇの異なるホログラム形成層を用い、Ｔｇの高い順に第１ホログラム形成層、第２ホログラム形成層とし、成形温度を順次下げることで先に成形したホログラム形成層のレリーフ形状の破壊を防止する方法があるが、先にレリーフ形成される樹脂として紫外線硬化性樹脂を使用すると、硬化前のＴｇが低くても、ホログラム成形後にこの樹脂を硬化することで、後から第２ホログラム形成層にホログラムを成形する時点においてＴｇを十分に高くすることが容易となる。第１ホログラム形成層については、特に成形中に紫外線を用い、ポリアクリレートまたはポリウレタン等の成形樹脂を硬化させる方式が好ましい。
【００４０】
本発明に用いられるホログラム形成層の厚みは、成形可能な厚みであれば特に限定されないが、０．３μｍから〜３μｍが適当である。
【００４１】
ホログラム形成層に成形されるレリーフ形状は微細な凹凸形状であり特に限定されるものではないが、微細な凹凸形状を有する光拡散、光散乱、光反射、光回折などの機能を発現するものが含まれる。また、光回折機能はないが、特異な光輝性を発現するヘアライン柄、マット柄、万線柄、干渉パターン、なし地柄などでもよい。光回折凹凸パターンとしては、物体光と参照光との光の干渉による干渉縞が凹凸模様で記録されたホログラムや回折格子が適用できる。
【００４２】
４．反射層
反射層は成形の前または後に、ホログラム形成層上にコーティングされる。適切な反射層材料の実例としては、アルミニウム、錫、硫化亜鉛、二酸化チタン等が挙げられるが、これに限定されるものではない。第１反射層については、着色層（１）及び第２ホログラム形成層より成る第２図柄を隠蔽する必要があるため、第１反射層の材料としては透過率の低いものに限定されるが、第２反射層はこの限りではない。
【００４３】
反射層の形成方法としては、金属材料の蒸着及びスパッタによる方法や、金属微粒子をインキ化し、グラビア印刷、フレキソ印刷、スクリーン印刷、オフセット印刷等、一般的な印刷方式で印刷する方法が可能である。また、反射層を部分的に設ける方法としては、蒸着及びスパッタを行う際のマスクの使用、印刷方式によるパターン印刷が可能である。さらに、一度全面に設けた反射層の一部を除去することでも反射層を部分的に設けることが可能であり、この方法としては、水洗インキを使用する方法、マスク後にエッチングする方法、レーザー加工等が挙げられる。
【００４４】
第１反射層は第１ホログラム形成層上に部分的に形成される。第１反射層が形成された部分のホログラムは十分な輝度を持つ一方、第１反射層が形成されていない部分については、屈折率の近い樹脂を塗工することによりホログラムが消失する。この部分には後から成形される第２ホログラム形成層上に成形された別のホログラムが表現されることになる。
【００４５】
第２反射層以降の反射層については、全面であっても、部分的であっても構わないが、反射層が設けられていない部分のホログラムは消失するか、十分な輝度が得られないものとなる。
【００４６】
５．アンカー層
本発明では、最低限必要とされる層構成の他に、層間の密着性を向上させるために、必要に応じてアンカー層を設けても良い。また、表面処理により層間の密着性を向上させても良い。表面処理としては、コロナ放電処理、プラズマ処理、オゾンガス処理、アルカリ処理等が挙げられる。
【００４７】
アンカー層の効果として、支持体とホログラム形成層との密着性を向上させることで、成形時の版取られをより抑制できる。また、アンカー層をクッション性のある柔軟な材料にすることで、熱及び／または圧力の負荷がかかっても、既に成形されているレリーフ形状の劣化を防止し、その結果、既に成形されているホログラムの輝度が保持される。
【００４８】
６．マスク層
本発明では、反射層を部分的に設ける方法として、全面に蒸着またはスパッタを行ったものにマスク層を設けた後にエッチングを行う方法が可能である。マスク層にはエッチング時に反射層を保護する機能が必要であるが、マスク層は層構成の一部となるため、この機能以外にも、耐熱性、密着性等の性能が要求される。
【００４９】
７．粘着層
本発明のセキュリティフィルムをステッカーとして作成する場合、第２反射層上に粘着層が成形される。粘着層の材料としては、被転写物に対し所望の接着性を有するものであれば特に限定されない。
【００５０】
８．剥離層
本発明の転写箔においては、支持体と着色層（２）または第１ホログラム形成層との間に剥離層が形成される。剥離層は転写後に支持体から剥離し転写物の最表面となるため、保護層としての機能も要求される。剥離性能を向上するために、支持体と剥離層の間に離型層を設けることも可能である。
【００５１】
また、本発明のセキュリティフィルムを脆性ステッカーとして作成する場合、支持体と着色層（２）または第１ホログラム形成層との間に脆性層として剥離層を設けることができる。この場合、ステッカーは支持体ごと粘着層を介して被貼付物に貼付された状態で使用されるが、このステッカーを故意に被貼付物から剥がそうとした際には、支持体と剥離層の間で剥離が発生し、ステッカーが破壊することで再利用等の不正を防止することができる。
【００５２】
９．接着層
本発明の転写箔においては、第２反射層上に接着層が形成される。接着層の材料としては、被転写物に対し所望の接着性を有するものであれば特に限定されない。また、第２反射層と接着層の密着性をより向上させるため、間に接着アンカー層を設けることも可能である。
【００５３】
本発明に用いられる接着層の厚みは、被転写物に対して所望の接着性を発現できる範囲内であれば特に限定されない。本発明においては、１μｍ〜１０μｍの範囲内が好ましく、ホログラム形成層同様、各種塗工方式を用いることができる。
【実施例】
【００５４】
以下、本発明について実施例を用いて具体的に説明する。
【００５５】
実施例１
図１は本発明によるステッカータイプのセキュリティフィルムの構成例を示す断面図である。図１に例示するように、支持体１と、アンカー層２と、第１ホログラム形成層３と、上記第１ホログラム形成層３上に部分的に形成された第１反射層４と、上記第１ホログラム形成層３及び上記第１反射層４上の全面に形成された第２ホログラム形成層５と、上記第２ホログラム形成層５上に形成された第２反射層６と、上記第２反射層６上に形成された粘着層７とからなるものである。本実施例において、上記アンカー層２は支持体１と第１ホログラム形成層３との密着性の向上のために設けている。また、本実施例では第２ホログラム形成層５に橙色の染料を添加している。
【００５６】
図２は本実施例を支持体側から見た平面図である。図２に例示するように、第１ホログラム形成層３と第１反射層４により表現される第１図柄部８と、第２ホログラム形成層５と第２反射層６により表現される第２図柄部９とからなるものである。
【００５７】
以下、実施例１の作成方法の具体例を示す。
【００５８】
支持体として厚み５０μｍのポリエチレンテレフタレートフィルム（商品名Ｅ５１００，東洋紡績社製）を用い、コロナ処理が施された面上にアンカー層・第１ホログラム形成層の順にグラビアコーターで印刷を行った。オーブンでの乾燥後、第１ホログラム形成層の膜厚は２μｍであった。
【００５９】
このフィルムをロールエンボス装置にて熱プレスを行い、第１ホログラム形成層にホログラム図柄を成形した。
【００６０】
第１ホログラム形成層上に、スクリーン印刷方式にて、水洗インキのパターン印刷を行った。水洗インキのパターン印刷は、第１反射層を設けたくない部分に行った。
【００６１】
第１ホログラム形成層及び水洗インキ上にアルミ蒸着を行い、第１反射層を設けた。この時点では第１反射層は全面に設けられている。アルミ蒸着の膜厚は５０ｎｍであった。
【００６２】
フィルムを水洗処理し、水洗インキ及び水洗インキ上の第１反射層の除去を行った。この時点では、第１反射層が除去された部分は透明であるが、第１ホログラム形成層に成形されているホログラム図柄が確認可能である。第１反射層が残っている部分は銀色のホログラムが確認できた。
【００６３】
第１反射層及び第１反射層が除去された第１ホログラム形成層上に、橙色の染料を添加した第２ホログラム形成層をグラビアコーターで印刷を行った。オーブン乾燥後、第２ホログラム形成層の膜厚は２μｍであった。
【００６４】
このフィルムを、第１ホログラム形成層に成形した図柄とは異なる図柄のスタンパを用いてロールエンボス装置にて熱プレスを行い、第２ホログラム形成層にホログラム図柄を成形した。
【００６５】
第２ホログラム形成層上にアルミ蒸着を行い、第２反射層を設けた。アルミ蒸着の膜厚は５０ｎｍであった。この時点で、フィルムを支持体側から見ると、第１反射層が残された部分は第１ホログラム形成層に成形されたホログラム図柄が銀色に確認でき、第１反射層が除去された部分は第２ホログラム形成層に成形されたホログラム図柄が金色に確認できた。
【００６６】
第２反射層上に粘着層を塗工し、オーブンにて乾燥させた。粘着層の乾燥後の膜厚は１０μｍであった。以上により、支持体／アンカー層／第１ホログラム形成層／第１反射層／第２ホログラム形成層／第２反射層／粘着層の構成を有する本発明のセキュリティフィルムを得た。
【００６７】
以上のように構成した本実施例のセキュリティフィルムにおいては、除去した第１反射層上に橙色の染料を添加した第２ホログラム形成層を設け、異なる図柄のホログラム成形を行ったうえで第２反射層を設けることにより、ホログラムの画像を、銀色に輝く第１図柄部８と金色に輝く第２図柄部９として表現することが可能となる。この時、ホログラム図柄のパターンの境界と、着色パターンの境界は完全に一致するため、微細なパターン表現が可能となる等、デザイン上の制約を受けずに特異な意匠性及びセキュリティ性を有するセキュリティフィルムを作成することが可能となる。
【００６８】
実施例２
図３は、本発明のステッカータイプのセキュリティフィルムの第２の構成例を示す断面図である。図３に例示するように、支持体１と、着色層（２）１０と、第１ホログラム形成層３と、上記第１ホログラム形成層３上に部分的に形成された第１反射層４と、上記第１ホログラム形成層３及び上記第１反射層４上の全面に形成された着色層（１）１１と、上記着色層（１）１１上に形成された第２ホログラム形成層５と、上記第２ホログラム形成層５上に形成された第２反射層６と、上記第２反射層６上に形成された粘着層７とからなるものである。本実施例において、上記着色層（２）１０は黄色染料を添加しており、上記着色層（１）１１は青色染料を添加している。また、着色層（２）１０は支持体１と第１ホログラム形成層３との密着性を向上させる機能も果たしている。
【００６９】
実施例２の作成方法の具体例としては、アンカー層２の代わりに着色層（２）１０を塗工することと、第２ホログラム形成層を塗工する前に着色層（１）１１を塗工すること以外は、実施例１と同様にして作成し、本実施例のセキュリティフィルムを得た。着色層（２）及び着色層（１）は、グラビアコーターにて印刷を行った。
【００７０】
実施例２のセキュリティフィルムにおいては、着色層（２）により全面に黄色表現し、着色層（１）により第２図柄部９のみ青色の表現を追加することにより、支持体側から観察した時に第１図柄部８は黄色のメタリックカラーとして観察され、第２図柄部９は緑色のメタリックカラーとして観察される。本実施例のように、第１反射層よりも支持体側の層に着色を行うことで、２色以上のカラー表現が可能となるが、この着色効果は第１図柄部８だけでなく第２図柄部９にも影響を与えるため、注意が必要である。本実施例においても、ホログラム図柄のパターンの境界と、着色パターンの境界は完全に一致する。
【００７１】
実施例３
図４は、本発明のステッカータイプのセキュリティフィルムの第３の構成例を示す断面図である。本実施例では、実施例２で全面に設けられていた着色層（２）１０及び着色層（１）１１を部分的に設け、さらに第２ホログラム形成層５にも染料を添加している。本実施例において、上記着色層（２）１０は赤色染料を、上記着色層（１）１１は青色染料を、上記第２ホログラム形成層５は黄色染料を添加している。
【００７２】
図５は本実施例を支持体側から見た平面図である。図５に例示するように、第１ホログラム形成層３と第１反射層４により表現される図柄は、着色層（２）１０が印刷されている第１図柄着色部１２と、着色層（２）１０が印刷されていない第１図柄非着色部１７とで異なる色表現がなされ、本実施例では、第１図柄着色部１２は赤色のメタリックカラーとして観察され、第１図柄部非着色部１７は銀色として観察される。
【００７３】
第２ホログラム形成層５と第２反射層６により表現される図柄はさらに複雑な色表現が可能となり、着色層（２）が印刷され、かつ、着色層（１）が印刷されている第２図柄着色部Ｂ１４と、着色層（２）が印刷され、かつ、着色層（１）が印刷されていない第２図柄着色部Ａ１３と、着色層（２）が印刷されておらず、かつ、着色層（１）が印刷されている第２図柄着色部Ｃ１５と、着色層（２）が印刷されておらず、かつ、着色層（１）が印刷されていない第２図柄着色部Ｄ１６と、の４種類の色表現となる。
【００７４】
本実施例においては、
第２図柄着色部Ａ１３は着色層（２）１０と第２ホログラム形成層５の着色効果により、橙色のメタリックカラーで表現され、
第２図柄着色部Ｂ１４は着色層（２）１０、着色層（１）１１、及び第２ホログラム形成層５の着色効果により、黒色のメタリックカラーで表現され、
第２図柄着色部Ｃ１５は着色層（１）１１と第２ホログラム形成層５の着色効果により、緑色のメタリックカラーで表現され、
第２図柄着色部Ｄ１６は第２ホログラム形成層５の着色効果により、黄色のメタリックカラーで表現される。
【００７５】
実施例３の作成方法の具体例としては、着色層（２）１０及び着色層（１）１１をパターン状に印刷すること以外は、実施例２と同様にして作成し、本実施例のセキュリティフィルムを得た。着色層（２）１０及び着色層（１）１１のパターン化と、第２ホログラム形成層への着色により、本実施例では赤、銀、橙、黒、緑、黄の６色の色表現が可能となる。
【００７６】
実施例３のセキュリティフィルムにおいては、着色層（２）１０と着色層（１）１１とを部分的に印刷することで色のパターンを表現し、第２ホログラム形成層５に着色効果を与えることで第１図柄部と第２図柄部の色の違いを表現している。本実施例においては、ホログラム図柄のパターンの境界と、第２ホログラム形成層５への着色効果によるパターンの境界は完全に一致するが、着色層（２）１０及び着色層（１）１１の部分的な印刷によるパターンの境界は一致しない。このため、着色層（２）１０及び／または着色層（１）１１の印刷をホログラム図柄のパターンに合わせて印刷する場合には、印刷精度を考慮した設計が必要となり、デザイン上の制約を受ける。寧ろ、着色層（２）１０及び／または着色層（１）１１のパターンについては、ホログラム図柄のパターンとは無関係にランダムに印刷を行うことで、特異な意匠性を表現することが可能である。
【００７７】
実施例４
図６は、本発明の転写箔の構成例を示す断面図である。図６に例示するように、支持体１と、剥離層１８と、第１ホログラム形成層３と、上記第１ホログラム形成層３上に部分的に形成された第１反射層４と、上記第１反射層上に形成されたマスク層１９と、上記第１ホログラム形成層３及び上記マスク層１９上の全面に形成されたアンカー層２０と、上記アンカー層２０上に形成された第２ホログラム形成層５と、上記第２ホログラム形成層５上に形成された第２反射層６と、上記第２反射層６上に形成されたアンカー層２１と、上記アンカー層２１上に形成された接着層２２とからなるものである。本実施例において、上記アンカー層２０は第１ホログラム形成層３及びマスク層１９と、第２ホログラム形成層５との密着性の向上のために設けており、上記アンカー層２１は第２反射層６と接着層２２との密着性の向上のために設けている。また、本実施例では第２ホログラム形成層５に橙色の染料を添加している。
【００７８】
以下、実施例４の作成方法の具体例を示す。
【００７９】
支持体として厚み１６μｍのポリエチレンテレフタレートフィルム（商品名Ｅ５１０２，東洋紡績社製）を用い、コロナ処理が施された面上に剥離層・第１ホログラム形成層の順にグラビアコーターで印刷を行った。オーブンでの乾燥後、第１ホログラム形成層の膜厚は２μｍであった。
【００８０】
このフィルムをロールエンボス装置にて熱プレスを行い、第１ホログラム形成層にホログラム図柄を成形した。
【００８１】
第１ホログラム形成層上にアルミ蒸着を行い、第１反射層を設けた。この時点では第１反射層は全面に設けられている。アルミ蒸着の膜厚は５０ｎｍであった。
【００８２】
第１反射層上に、グラビア印刷方式にて、マスク層のパターン印刷を行った。マスク層のパターン印刷は、第１反射層を設けたい部分に行った。
【００８３】
フィルムをエッチング処理し、マスク層が印刷されていない部分の第１反射層の除去を行った。この時点では、第１反射層が除去された部分は透明であるが、第１ホログラム形成層に成形されているホログラム図柄が確認可能である。第１反射層が残っている部分は銀色のホログラムが確認できた。
【００８４】
マスク層及び第１反射層が除去された第１ホログラム形成層上に、アンカー層・第２ホログラム形成層の順に、グラビアコーターで印刷を行った。第２ホログラム形成層には、橙色の染料を添加したものを用いた。オーブン乾燥後、第２ホログラム形成層の膜厚は２μｍであった。
【００８５】
このフィルムを、第１ホログラム形成層に成形した図柄とは異なる図柄のスタンパを用いてロールエンボス装置にて熱プレスを行い、第２ホログラム形成層にホログラム図柄を成形した。
【００８６】
第２ホログラム形成層上にアルミ蒸着を行い、第２反射層を設けた。アルミ蒸着の膜厚は５０ｎｍであった。この時点で、フィルムを支持体側から見ると、第１反射層が残された部分は第１ホログラム形成層に成形されたホログラム図柄が銀色に確認でき、第１反射層が除去された部分は第２ホログラム形成層に成形されたホログラム図柄が金色に確認できた。
【００８７】
第２反射層上にアンカー層・接着層の順に、グラビアコーターで印刷を行った。オーブン乾燥後、接着層の膜厚は３μｍであった。以上により、支持体／剥離層／第１ホログラム形成層／第１反射層／マスク層／アンカー層／第２ホログラム形成層／第２反射層／アンカー層／接着層の構成を有する本発明の転写箔を得た。
【００８８】
以上のように構成した本実施例の転写箔を用い、紙幣・商品券・証明書及びカード等の印刷物に貼付することにより、実施例１から３のセキュリティフィルムと同様の外観を持った転写物を印刷物の一部に付与することが可能となる。
【００８９】
本実施例では、第１反射層及び第２反射層として、アルミ蒸着により形成した反射層を設ける場合について説明したが、これに限らず、他の材料により反射層を設ける場合についても、本発明を同様に適用することが可能である。この時、第２ホログラム形成層によるホログラム図柄を隠蔽するために、第１反射層の材料としては透過率が低いものに限定されるが、第２反射層については隠蔽性が不要であるため、硫化亜鉛、二酸化チタン等の透過率が高い材料を用いることも可能である。また、反射層の材料として、色合いの異なる材料の組み合わせを選定することにより、着色を行わずに色違いのホログラム図柄を表現することも可能である。
【図面の簡単な説明】
【００９０】
【図１】本発明の１実施例を示すセキュリティフィルムの断面図である。
【図２】本発明の１実施例を示すセキュリティフィルムの平面図である。
【図３】本発明の１実施例を示すセキュリティフィルムの断面図である。
【図４】本発明の１実施例を示すセキュリティフィルムの断面図である。
【図５】本発明の１実施例を示すセキュリティフィルムの平面図である。
【図６】本発明の１実施例を示す転写箔の断面図である。
【符号の説明】
【００９１】
１…支持体
２、２０、２１…アンカー層
３…第１ホログラム形成層
４…第１反射層
５…第２ホログラム形成層
６…第２反射層
７…粘着層
８…第１図柄部
９…第２図柄部
１０…着色層（２）
１１…着色層（１）
１２…第１図柄着色部
１３…第２図柄着色部Ａ
１４…第２図柄着色部Ｂ
１５…第２図柄着色部Ｃ
１６…第２図柄着色部Ｄ
１７…第１図柄非着色部
１８…剥離層
１９…マスク層
２２…接着層
【図１】
2010099929.tif 000003
【図２】
2010099929.tif 000004
【図３】
2010099929.tif 000005
【図４】
2010099929.tif 000006
【図５】
2010099929.tif 000007
【図６】
2010099929.tif 000008